СПОСОБ ВВЕДЕНИЯ ДИОКСИДА УГЛЕРОДА

2
2
1. Способ получения клеевого слоя, при котором готовят водную дисперсию клея, имеющую pH от 10 до 13 и содержащую хлорированные полиолефины и дальнейшие добавки, путем введения CO устанавливают pH этого клея ниже 9,0, после чего наносят клеевой слой, отличающийся тем, что количество вводимого CO определяют и регулируют путем измерения величины pH дисперсии.
2
2. Способ по п.1, отличающийся тем, что дисперсию при введении CO гомогенизируют.
2
3. Способ по п.2, отличающийся тем, что CO вводится так, чтобы желаемый pH устанавливался за время перемешивания от 0,5 мин до 20 мин, в частности, от 2 до 15 мин.
4. Способ по одному из пп.1-3, отличающийся тем, что дисперсия имеет вязкость от 200 до 5000 мПа·с (EN ISO 2555, при 20°C).
5. Способ по п.4, отличающийся тем, что pH дисперсии устанавливают в интервале от 7,0 до 9,0, и она имеет содержание твердых веществ от 40 до 80%.
6. Способ по п.4, отличающийся тем, что клей наносят напылением.
7. Способ по п.5, отличающийся тем, что клей наносят напылением.
8. Способ по одному из пп.1-3, отличающийся тем, что покрытую клеем поверхность основания под давлением склеивают со второй поверхностью основания, причем, в частности, одно основание имеет водопоглощающую поверхность.
9. Способ по п.8, отличающийся тем, что снабженную покрытием поверхность основания выдерживают перед склеиванием от 1 до 15 мин.
10. Применение клеевого слоя, полученного способом по одному из пп.1-9, для склеивания жестких, мягких или гибких оснований.
11. Применение по п.10 для склеивания оснований из пленок, кожи, ткани, дерева, ДСП, металла, жесткого пенопласта, мягкого пенопласта, стекла, керамики или других полимеров.
12. Применение по п.11 в качестве влажного контактного клея.